교반기 , 온도계 환류 냉각관 , 적하 로트 및 질소 도입 관 을 구비 한 플라스크 를 준비 하 였 다 . 모노머 적하 로트 로서 , 3 , 4 - 에폭시 트리시 클로 데칸 - 8 - 일 ( 메타 ) 아크릴 레이트 와 3 , 4 - 에폭시 트리시 클로 데칸 - 9 - 일 ( 메타 ) 아크릴 레이트 를 몰 비 60 : 40 으로 혼합 한 혼합물 25 부 , 아크릴산 25 부 , 시클 로 헥 실말 레 이미드 80 부 , 2 - 히드록시 메타크릴 레이트 70 부 t - 부틸 퍼 옥시 - 2 - 에틸 헥사 노 에이트 4 부 , 프로필렌글리콜 모노 메틸에테르 아세테이트 ( PGMEA ) 40 부 를 첨가 하 여 교반 을 준비 하 였 다 . 연쇄 이동제 적 하조 로서 , n - 도데 칸티 올 6 부 , PGMEA 24 부 를 첨가 하 여 교반 을 준비 하 였 다 . 이후 플라스크 에 PGMEA 395 부 를 첨가 하 고 플라스크 내 분위기 를 공기 에서 질소 로 교환 한 후 교반 하 면서 플라스크 의 온도 를 90 ℃ 까지 승 온 시켰 다 . 그 후 모노머 및 연쇄 이동제 를 적하 로트 로부터 적하 를 개시 하 였 다 . 적하 는 90 ℃ 를 유지 하 면서 , 각각 2 시간 동안 진행 하 였 고 1 시간 후 에 110 ℃ 까지 승 온 하 여 5 시간 동안 유지 하 여 고형분 산가 가 90 ㎎ KOH / g 인 수지 를 얻 었 다 . GPC 에 의해 측정 한 폴리스티렌 환산 의 중량 평균 분자량 은 13 , 200 이 고 , 분자량 분포 ( Mw / Mn ) 는 2 . 1 이 었 다 .